Intercalaire (1) pour un ensemble vitré (2) feuilleté, l’intercalaire (1) comprenant deux couches externes (3) formées en un premier matériau, le premier matériau étant un poly(éthylène-acétate de vinyle) (EVA), l’intercalaire (1) comprenant également une couche d'amortissement (4) viscoélastique disposée entre les deux couches externes (3), caractérisé en ce que la couche d'amortissement (4) est formée par un deuxième matériau comprenant : - au moins un polymère acrylique, - au moins un agent tackifiant, et - au moins un agent plastifiant, et en ce que le premier matériau présente une valeur d’une partie réelle de son module d’élasticité E’ comprise entre 100 MPa et 50 GPa à 100 Hz et à une température de 20°C. Intercalaire (1) selon la revendication précédente, dans lequel une fraction massique du ou des polymères acrylique(s) dans le deuxième matériau est comprise entre 0,21 et 0,62. Intercalaire (1) selon l’une des revendications précédentes, dans lequel une fraction massique du ou des agent(s) tackifiant(s) dans le deuxième matériau est comprise entre 0,17 et 0,60. Intercalaire (1) selon l’une des revendications précédentes, dans lequel une fraction massique du ou des agent(s) plastifiants dans le deuxième matériau est comprise entre 0,07 et 0,43. Intercalaire (1) selon l’une des revendications précédentes, dans lequel l’agent tackifiant comprend une résine hydrogénée et préférentiellement une résine colophane hydrogénée. Intercalaire (1) selon l’une des revendications précédentes, dans lequel l’intercalaire (1) comprend deux couches barrières (5), l'une des couches barrières (5) étant agencée entre la couche d'amortissement (4) et l'une des couches externes (3), l'autre des couches barrières (5) étant agencée entre la couche d'amortissement (4) et l'autre couche externe (3), les couches barrières (5) étant configurées pour bloquer une diffusion du ou des plastifiants. Intercalaire (1) selon la revendication précédente, dans lequel les couches barrières (5) sont formées par un troisième matériau, le troisième matériau étant choisi parmi le polyéthylène téréphtalate (PET), un copolymère éthylène-alcool vinylique et un ionomère de poly(éthylène-co-acide acrylique). Intercalaire (1) selon la revendication 6 ou 7, dans lequel l'épaisseur de chaque couche barrière (5) est supérieure à 3 microns, notamment comprise entre 3 microns et 100 microns. Intercalaire (1) selon l’une des revendications précédentes dans lequel le ou les polymère(s) acrylique(s) sont formés à partir de monomères choisis dans le groupe formé par l’acrylate de méthyle, le méthacrylate de méthyle, l’acrylate d’éthyle, le méthacrylate d’éthyle, l’acrylate de propyle, le méthacrylate de propyle, l’acrylate d’isopropyle, le méthacrylate d’isopropyle, l’acrylate de butyle, le méthacrylate de butyle, l’acrylate d’isobutyle, le méthacrylate d’isobutyle, l’acrylate de tert-butyle, le méthacrylate de tert-butyle, l’acrylate de pentyle, le méthacrylate de pentyle, l’acrylate d’isoamyle, le méthacrylate d’isoamyle, l’acrylate d’hexyle, le méthacrylate d’hexyle, l’acrylate de cyclohexyle, le méthacrylate de cyclohexyle, l’acrylate d’octyle, le méthacrylate d’octyle, l’acrylate d’isooctyle, le méthacrylate d’isooctyle, l’acrylate de nonyle, le méthacrylate de nonyle, l’acrylate d’isononyle, le méthacrylate d’isononyle, le méthacrylate d’isobornyle, l’acrylate de décyle, le méthacrylate de décyle, l’acrylate de dodécyle, le méthacrylate de dodécyle, l’acrylate de tridécyle, le méthacrylate de tridécyle, l’acrylate de hexadécyle, le méthacrylate d’hexadécyle, l’acrylate d’octadécyle, le méthacrylate d’octadécyle, l’acrylate de 2-éthylhexyle, le méthacrylate de 2-éthylhexyle, le formate de vinyle, l’acétate de vinyle, le propionate de vinyle, l’acrylate de 2-hydroxyéthyle, le méthacrylate d’hydroxyéthyle, l’acrylate de 2-hydroxypropyle, le méthacrylate de 2-hydroxypropyle, l’acide acrylique, le styrène et l’acrylonitrile. Ensemble vitré (2) feuilleté pour un véhicule, l’ensemble vitré (2) comprenant une première feuille de verre (6) et une deuxième feuille de verre (7) superposées, l’ensemble vitré (2) comprenant un intercalaire (1) selon l’une des revendications 1 à 9, l’intercalaire (1) étant agencé entre la première feuille de verre (6) et la deuxième feuille de verre (7). Procédé (200) de fabrication d’un intercalaire pour un ensemble vitré (2) feuilleté, l’intercalaire (1) comprenant deux couches externes (3) formées en un premier matériau, le premier matériau étant un poly(éthylène-acétate de vinyle) (EVA), l’intercalaire (1) comprenant également une couche d'amortissement (4) viscoélastique disposée entre les deux couches externes (3), la couche d'amortissement (4) étant formée par un deuxième matériau comprenant : au moins un polymère acrylique, au moins un agent tackifiant, et au moins un agent plastifiant, le premier matériau présentant une valeur d’une partie réelle de son module d’élasticité E’ comprise entre 0,1 MPa et 10 MPa à 100 Hz et à une température de 20°C, le procédé (200) comprenant a) une étape (201) de dépôt d’une couche de latex sur une couche externe (3) formée en un premier matériau, le premier matériau étant un poly(éthylène-acétate de vinyle) (EVA), le latex comprenant au moins un polymère acrylique, au moins un agent tackifiant, et au moins un agent plastifiant, et b) une étape (202) de séchage de la couche de latex sur la couche externe (3) de sorte à former la couche d’amortissement 4.